СПОСОБ ВЫРАЩИВАНИЯ МОНОКРИСТАЛЛОВ ЛИТИЙ-ВИСМУТОВОГО МОЛИБДАТА

8
2
4
7
3
2
4
1. Способ выращивания кристаллов литий-висмутового молибдата LiBi(MoO) из раствора в расплаве, включающий раствор-расплав литий-висмутового молибдата в растворителе, кристаллизацию при постепенном охлаждении расплава и выращенных кристаллов, отличающийся тем, что в качестве растворителя используют эвтектическую смесь оксида молибдена МоО и молибдата лития Li(MoO в соотношении, равном 47-53 мол.% соответственно и при соотношении литий-висмутового молибдата к эвтектической смеси, равной 10-40:90-60 мол.%, ведут кристаллизацию на затравку, вращающуюся со скоростью 20-30 об/мин, и со скоростью вытягивания 0,5-2,0 мм/сутки при постоянном охлаждении раствора-расплава со скоростью 0,2-5,0 град/сутки с последующим отделением выращенных кристаллов от раствора-расплава и охлаждением до комнатной температуры.
2. Способ по п.1, отличающийся тем, что процесс выращивания ведут на затравку, ориентированную по [001].
3. Способ по п.1, отличающийся тем, что процесс выращивания ведут в условиях низких градиентов ΔT<1 град/см, в растворе-расплаве.